СПОСОБ ИЗМЕЛЬЧЕНИЯ В ВОДНОЙ СРЕДЕ МИНЕРАЛЬНЫХ ВЕЩЕСТВ И СВЯЗУЮЩИХ С ИСПОЛЬЗОВАНИЕМ ОБРАТНОЙ ЭМУЛЬСИИ ПОЛИМЕРА АКРИЛАМИДА С АКРИЛОВЫМ МОНОМЕРОМ

1. Способ получения самосвязывающихся пигментных частиц, сухих или в форме водной суспензии или водной дисперсии, включающий следующие стадии:
a) получение одной или нескольких водных суспензий, по меньшей мере, одного пигмента и введение ее или их в измельчитель для осуществления стадии с);
b) получение или использование одного или нескольких водных растворов или суспензий или эмульсий, по меньшей мере, одного связующего и введение его или их в измельчитель для проведения стадии с), и/или получение или использование одного или нескольких сухих связующих и введение его или их в измельчитель для проведения стадии с);
c) соизмельчение водной или водных суспензий, полученных на стадии а) с одним или более водными растворами или суспензиями или эмульсиями и/или с одним или более сухими связующими, полученными на стадии b) для получения водной суспензии самосвязывающихся пигментных частиц;
d) необязательное соизмельчение водной суспензии, полученной на стадии с), с одним или несколькими водными растворами или суспензиями или эмульсиями, по меньшей мере, одного связующего;
e) необязательное повышение концентрации водной суспензии, полученной на стадии с) или d) путем термического и/или механического концентрирования;
f) необязательное диспергирование водной суспензии, полученной на стадии е), путем использования, по меньшей мере, одного диспергатора;
g) необязательная сушка водной суспензии, полученной на стадии с) или на стадии а), или на стадии d), или на стадии f),
и отличающийся тем, что вводят обратную эмульсию, образованную дисперсией частиц воды в масляной фазе, и, по меньшей мере, одним полимером акриламида с акриловым мономером,
после осуществления стадии с) и каждой необязательной стадии d),
предпочтительно, после осуществления стадии е),
более предпочтительно после осуществления стадии f),
еще более предпочтительно перед каждой необязательной стадией g).
2. Способ получения самосвязывающихся пигментных частиц, сухих или в форме водной суспензии или водной дисперсии, включающий следующие стадии:
a) получение одной или нескольких водных суспензий, по меньшей мере, одного пигмента и введение ее или их в измельчитель для осуществления стадии с);
b) получение или использование одного или нескольких водных растворов или суспензий или эмульсий, по меньшей мере, одного связующего и введение его или их в измельчитель для осуществления стадии с), и/или получение или использование одного или нескольких сухих связующих и введение его или их в измельчитель для осуществления стадии с);
c) соизмельчение водной или водных суспензий, полученных на стадии а) с одним или более водными растворами или суспензиями или эмульсиями и/или с одним или более сухими связующими, полученными на стадии b) для получения водной суспензии самосвязывающихся пигментных частиц;
d) необязательное соизмельчение водной суспензии, полученной на стадии с), с одним или несколькими водными растворами или суспензиями или эмульсиями, по меньшей мере, одного связующего;
e) необязательное повышение концентрации водной суспензии, полученной на стадии с) или d) путем термического и/или механического концентрирования;
f) необязательное диспергирование водной суспензии, полученной на стадии е), путем использования, по меньшей мере, одного диспергатора;
g) необязательная сушка водной суспензии, полученной на стадии с) или на стадии d), или на стадии е), или на стадии f),
и отличающийся тем, что обратную эмульсию, образованную дисперсией частиц воды в масляной фазе, и, по меньшей мере, одним полимером акриламида с акриловым мономером, вводят в процесс:
до и/или в процессе осуществления стадии с).
3. Способ по п.1 или 2, отличающийся тем, что указанная обратная эмульсия содержит, по отношению к ее общей массе (общий процентный состав равен 100%):
10-70 мас.% воды,
10-60 мас.% масла,
10-40 мас.%, по меньшей мере, одного полимера акриламида с акриловым мономером,
1-5 мас.% поверхностно-активного вещества.
4. Способ по одному из пп.1 и 2, отличающийся тем, что полимер акриламида с акриловым мономером необязательно полностью или частично нейтрализован одним или несколькими агентами нейтрализации, выбираемыми предпочтительно из гидроксида аммония, гидроксидов натрия, калия, и их смесей, причем особенно предпочтительным агентом нейтрализации является гидроксид аммония.
5
7
5. Способ по одному из пп.1 и 2, отличающийся тем, что полимер акриламида с акриловым мономером имеет молекулярную массу от 10 до 10 г/моль.
6. Способ по одному из пп.1 и 2, отличающийся тем, что массовое отношение акриламид:акриловый мономер находится в интервале от 10:90 до 90:10, предпочтительно от 20:80 до 80:20.
7. Способ по одному из пп.1 и 2, отличающийся тем, что акриловый мономер выбирают из акриловой кислоты, метакриловой кислоты и их смесей, предпочтительно является акриловой кислотой.
8. Способ по одному из пп.1 и 2, отличающийся тем, что масляная фаза состоит из масел, которые являются смесью ароматических соединений и/или алканов, содержащих 6-20 атомов углерода, предпочтительно 12-18 атомов углерода.
-1
9. Способ по одному из пп.1 и 2, отличающийся тем, что в нем используют 300-3000 млн указанной обратной эмульсии по отношению к сухой массе пигмента и полимерного связующего.
10. Способ по одному из пп.1 и 2, отличающийся тем, что пигмент выбирают из оксидов металла, гидроксидов, сульфитов, силикатов и карбонатов, таких как карбонат кальция, доломиты, каолин, тальк, гипс, диоксид титана, сатинит или тригидроксид алюминия, и их смесей.
11. Способ по п.10, отличающийся тем, что пигмент представляет собой карбонат, выбираемый из синтетического или природного карбоната кальция и их смесей, предпочтительно пигментом является природный карбонат кальция, такой как мел, мрамор, кальцит, известняк или их смеси.
12. Способ по одному из пп.1 и 2 и 11, отличающийся тем, что водная суспензия или водные суспензии пигмента, образованные на стадии а), содержат 1-80 мас.% пигмента в расчете на сухую массу, предпочтительно содержат 15-60 мас.% пигмента в расчете на сухую массу.
13. Способ по одному из пп.1 и 2 и 11, отличающийся тем, что в нем используют полимерное связующее в количестве, в расчете на сухую массу, менее 20%, предпочтительно менее 10%, особенно предпочтительно менее 5 мас.% от сухой массы пигментов.
14. Способ по одному из пп.1 и 2 и 11, отличающийся тем, что связующее выбирают из полукристаллических связующих, связующих на основе поливинилового спирта, поливинилацетата, крахмала, казеина, протеинов, карбоксиметилцеллюлозы (КМЦ), этилгидроксиэтилцеллюлозы (ЭГЭЦ), сополимеров сложных эфиров акриловых кислот, и их смесей.
15. Способ по п.14, отличающийся тем, что полукристаллические выбирают, предпочтительно, из полиэтилена или сополимеров полиэтилена в нейтрализованной форме с другими мономерными звеньями, такими как акриловая кислота или другие мономеры или их смеси.
16. Способ по одному из пп.1 и 2, 11 и 15, отличающийся тем, что связующее или связующие на стадии b) находятся в форме сухих гранул.
17. Способ по одному из пп.1 и 2, 11 и 15, отличающийся тем, что связующее или связующие на стадии b) находятся в форме одного или нескольких водных растворов или одной или нескольких водных суспензий или одной или нескольких водных эмульсий.
18. Способ по п.17, отличающийся тем, что водный раствор или растворы или суспензии или эмульсии, по меньшей мере, одного связующего, образованные на стадии b), содержат 1-60 мас.%, по меньшей мере, одного связующего, более предпочтительно 5-50 мас.%, по меньшей мере, одного связующего.
19. Способ по п.17, отличающийся тем, что, когда связующее или связующие находятся в форме эмульсии, то они представляют собой эмульсии полиэтиленовых восков или сополимеров полиэтилена в нейтрализованной форме с другими мономерными звеньями, такими как акриловая кислота или другие мономеры, латексные эмульсии сополимеров сложных эфиров акриловой кислоты или их смеси.
20. Способ по одному из пп.1, 2, 11, 15, 18 и 19, отличающийся тем, что суспензия, полученная на стадии с), характеризуется массовым отношением пигменты/связующие, содержащиеся в полученной суспензии, в интервале от 99:1 до 1:99, предпочтительно от 90:10 до 10:90 в расчете на массовые части.
21. Способ по одному из пп.1, 2, 11, 15, 18 и 19, отличающийся тем, что его применяют для получения на стадии с) самосвязывающихся пигментных частиц со средним диаметром частиц от 0,1 до 10 мкм, предпочтительно от 0,1 до 2 мкм, измеренным с помощью гранулометра MasterSizer™S, выпускаемого фирмой MALVERN (с индексом 3PHD).
22. Способ по одному из пп.1, 2, 11, 15, 18 и 19, отличающийся тем, что не используется какой-либо диспергатор до и/или во время стадии измельчения с).
23. Способ по одному из пп.1, 2, 11, 15, 18 и 19, отличающийся тем, что используют диспергатор до и/или во время стадии измельчения с).
24. Способ по одному из пп.1, 2, 11, 15, 18 и 19, отличающийся тем, что используют диспергатор на стадии f).
25. Способ по п.23, отличающийся тем, что диспергатор или диспергаторы выбирают из органических соединений, придающих стерическую или электростатическую стабильность.
26. Способ по п.24, отличающийся тем, что вводят 0,01-5 мас.%, предпочтительно 0,01-2 мас.%, по меньшей мере, одного диспергатора при осуществлении стадии f).
27. Способ по одному из пп.1, 2, 11, 15, 18-19, 25-26, отличающийся тем, что используют стадию g).
28. Сухая самосвязывающаяся пигментная частица, отличающаяся тем, что она получена способом по п.27.
29. Сухая самосвязывающаяся пигментная частица по п.28, отличающаяся тем, что она имеет средний диаметр от 5 до 100 мкм, предпочтительно от 10 до 30 мкм, измеренный с помощью гранулометра MasterSizer™S, выпускаемого фирмой MALVERN (с индексом 3PHD).
30. Сухая самосвязывающаяся пигментная частица по одному из пп.28 и 29, отличающаяся тем, что, когда она находится в форме водной суспензии, ее седиментация протекает менее быстро, чем седиментация самосвязывающихся пигментных частиц, полученных таким же способом, но без использования указанной обратной эмульсии.
31. Водная суспензия самосвязывающихся пигментных частиц, отличающаяся тем, что она получена способом по одному из пп.1-26.
32. Водная суспензия самосвязывающихся пигментных частиц по п.31, отличающаяся тем, что самосвязывающиеся пигментные частицы седиментируют менее быстро, чем суспензия самосвязывающихся пигментных частиц, образованных тем же способом, но без использования указанной обратной эмульсии.
33. Водная суспензия самосвязывающихся пигментных частиц по одному из пп.31 и 32, отличающаяся тем, что она содержит 5-80 мас.% пигментов, 1-30 мас.% связующих, 0,03-0,3 мас.% обратной эмульсии и 19-94 мас.% воды, предпочтительно 20-40 мас.% пигментов, 5-20 мас.% связующих, 0,03-0,3 мас.% обратной эмульсии и 40-75 мас.% воды.